АРОМАТИЧЕСКОЕ ПОЛИАМИДНОЕ ВОЛОКНО НА ОСНОВЕ ГЕТЕРОЦИКЛСОДЕРЖАЩЕГО АРОМАТИЧЕСКОГО ПОЛИАМИДА, СПОСОБ ЕГО ИЗГОТОВЛЕНИЯ, ТКАНЬ, ОБРАЗОВАННАЯ ВОЛОКНОМ, И АРМИРОВАННЫЙ ВОЛОКНОМ КОМПОЗИТНЫЙ МАТЕРИАЛ

1. Ароматические полиамидные волокна, содержащие гетероциклсодержащий ароматический полиамид, которые характеризуются прочностью при растяжении, равной 20 сн/дтекс и более, начальным модулем, равным 500 сн/дтекс и более, и количеством вещества, растворимого в серной кислоте, равным 45% и менее, в соответствии со следующим далее методом измерения:
гетероциклсодержащие ароматические полиамидные волокна добавляют к концентрированной серной кислоте, имеющей концентрацию 97%, до получения концентрации гетероциклсодержащих ароматических полиамидных волокон 10 мг/10 мл и в течение 24 ч растворяют в ней при 20°С до получения раствора, для которого по методу эксклюзионной хроматографии размеров (при помощи устройства, изготовленного в компании Spark Holland В.V.) проводят измерения молекулярно-массового распределения и площади пика (Р1); причем измерения молекулярно-массового распределения и площади пика (Р0) для гетероциклсодержащего ароматического полиамида до формования волокон проводят подобным образом в тех же самых условиях, а величину, рассчитанную по получающимся в результате значениям Р1 и Р0 в соответствии с выражением (%) = (Р1)/(Р0)×100 называют количеством вещества, растворимого в серной кислоте.
2. Гетероциклсодержащие ароматические полиамидные волокна, которые характеризуются коэффициентом сохранения прочности при растяжении, равным 90% и более, после воздействия атмосферы при температуре 37°С и относительной влажности 95% в течение 1400 ч.
3. Полиамидные волокна по п.1, которые содержат структурное повторяющееся звено формулы (1) в количестве от 30 до 100 моль.% при расчете на совокупное количество повторяющихся звеньев:
1
где Ar представляет собой группу двухвалентного ароматического остатка, и водород его ароматического кольца может быть частично или полностью замещен низшей алкильной группой, метоксигруппой или группой галогена.
4. Способ получения гетероциклсодержащих ароматических полиамидных волокон, которые прядут из прядильного раствора гетероциклсодержащего ароматического полиамида, в котором после растяжения волокна подвергают тепловой обработке при условии, что количество кислорода равно 1 об.% и менее, и натяжение нити во время проведения тепловой обработки превышает 1,0 сн/текс.
5. Способ по п.4, в котором гетероциклсодержащие ароматические полиамидные волокна содержат структурное повторяющееся звено формулы (1) в количестве от 30 до 100 моль. % при расчете на совокупное количество повторяющихся звеньев:
1
где Ar представляет собой группу двухвалентного ароматического остатка, и водород его ароматического кольца может быть частично или полностью замещен низшей алкильной группой, метоксигруппой или группой галогена.
6. Способ по п.4 или 5, в котором температура тепловой обработки составляет от 300 до 550°С.
7. Способ по п.4 или 5, в котором время тепловой обработки составляет от 1 до 60 с.
8. Ткань из гетероциклсодержащего ароматического полиамидного волокна, характеризующаяся превосходной огнестойкостью, которая содержит гетероциклсодержащие ароматические полиамидные волокна, заявленные по любому из пп. от 1 до 3.
9. Ткань по п.8, которая характеризуется предельным кислородным индексом (ПКИ), равным 32 и более.
10. Ткань из гетероциклсодержащего ароматического полиамидного волокна, характеризующаяся превосходной пуленепробиваемостью, которая содержит гетероциклсодержащие ароматические полиамидные волокна, заявленные по любому из пп. от 1 до 3.
11. Ткань из гетероциклсодержащего ароматического полиамидного волокна, характеризующаяся превосходной стойкостью к резанию, которая содержит гетероциклсодержащие ароматические полиамидные волокна, заявленные по любому из пп. от 1 до 3.
12. Армированный волокном композитный материал, содержащий гетероциклсодержащие ароматические полиамидные волокна и матричную смолу, в котором уровень содержания матричной смолы находится в диапазоне от 30 до 70 мас.% при расчете на совокупное количество композитного материала, а гетероциклсодержащими ароматическими полиамидными волокнами являются гетероциклсодержащие ароматические полиамидные волокна, заявленные по любому из пп. от 1 до 3.